(57)【特許請求の範囲】
【請求項１】
長手方向に移動する円筒状基材の周囲を環状に取囲み、内部に環状の塗布液分配室と、該塗布液分配室に対して外部から塗布液を供給する供給口と、前記塗布液分配室の内方に開口するスリットとを有する塗布装置において、前記塗布液分配室の上方に空気抜き口を少なくとも１つ以上設けたことを特徴とする塗布装置。
【請求項２】
前記塗布液の供給口位置より離れた位置に前記空気抜き口を有することを特徴とする請求項１記載の塗布装置。
【請求項３】
エンドレスに形成された連続周面を有する円筒状基材と、塗布液を外部から供給する供給口より環状の塗布液分配室を経て、該塗布液分配室の内方に開口する塗布液分配スリットを通じ、前記円筒状基材周面を取り囲むように該円筒状基材全周にわたって近接形成されたホッパー塗布面に設けられたエンドレスの塗布液流出口を形成すると共に、該塗布液流出口より前記ホッパー塗布面に塗布液を流出させ、前記円筒状基材と前記ホッパー塗布面の先端部に連続的に供給させて、移動する前記円筒状基材周面に塗布液を塗布する方法において、前記塗布液分配室の上方に空気抜き口を少なくとも１つ以上設けたことを特徴とする塗布方法。
【請求項４】
各々複数の前記塗布液分配スリット及び複数の前記塗布液流出口を設け、異なる塗布液を前記複数の塗布液分配スリット及び複数の塗布液流出口から同一ホッパー塗布面にあるスライド面上に流出させ、複数の塗布層を同時に円筒状基材上に形成させることを特徴とする請求項３記載の塗布方法。
【請求項５】
各々複数の前記塗布液分配スリット、複数の前記塗布液流出口及びホッパー塗布面を設け、異なる塗布液を各々の前記複数の塗布液分配スリットに供給し、各々の前記複数の塗布液流出口から各々のホッパー塗布面にあるスライド面上に流出させ、複数の塗布層を前記円筒状基材上に逐次形成させることを特徴とする請求項３記載の塗布方法。
【請求項６】
長手方向に移動する円筒状基材の周囲を環状に取囲み、内部に環状の塗布液分配室と、該塗布液分配室に対して外部から塗布液を供給する供給口と、前記塗布液分配室の内方に開口するスリットとを有する塗布装置において、前記供給口の入り口部位置は、前記塗布液分配室に対して前記スリットの内方の開口部と同じ高さ乃至は下方に位置することを特徴とする塗布装置。
【請求項７】
エンドレスに形成された連続周面を有する円筒状基材と、塗布液を外部から供給する供給口より環状の塗布液分配室を経て、該塗布液分配室の内方に開口する塗布液分配スリットを通じ、前記円筒状基材周面を取り囲むように前記円筒状基材全周にわたって近接形成されたホッパー塗布面に設けられたエンドレスの塗布液流出口を形成すると共に、該塗布液流出口より前記ホッパー塗布面に塗布液を流出させ、前記円筒状基材と前記ホッパー塗布面の先端部に連続的に供給させて移動する前記円筒状基材周面に塗布液を塗布する方法において、前記供給口の入り口部は、前記塗布液分配室に対して前記塗布液分配スリットの内方の開口部と同じ高さ乃至は下方に位置する塗布装置により塗布することを特徴とする塗布方法。
【請求項８】
各々複数の前記塗布液分配スリット及び前記塗布液流出口を設け、異なる塗布液を塗布液分配スリット及び塗布液流出口から同一ホッパー塗布面にあるスライド面上に流出させ、複数の塗布層を同時に基材上に形成させることを特徴とする請求項６記載の塗布方法。
【請求項９】
各々複数の前記塗布液分配スリット、前記塗布液流出口及びホッパー塗布面を設け、異なる塗布液を各々の塗布液分配スリットに供給し、各々の前記複数の塗布液流出口から各々のホッパー塗布面にあるスライド面上に流出させ、複数の塗布層を円筒状基材上に逐次形成させることを特徴とする請求項７記載の塗布方法。
【発明の詳細な説明】
【０００１】
【産業上の利用分野】
本発明は、円筒状基材に感光液を塗布装置を用いて塗布する事によって電子写真感光体を製造する際、前記円筒状基材に感光液を均一の膜厚に塗布する装置に関するものである。
【０００２】
【従来の技術】
エンドレスに形成された連続面を有する円筒状基材の外面上に対して薄膜で均一な塗布に関連してスプレー塗布法、浸漬塗布法、ブレード塗布法、ロール塗布法等の種々の方法が検討されている。特に電子写真感光体ドラムのような薄膜で均一な塗布については、生産性の優れた塗布装置を開発すべく検討されている。しかしながら、従来のエンドレスに形成された連続面を有する円筒状基材への塗布方法に於いては、均一な塗膜が得られなかったり、生産性が悪い等の欠点があった。
【０００３】
前記スプレー塗布法ではスプレーガンにより噴出した塗布液滴が、前記エンドレスに形成された連続面を有する円筒状基材の外面上に到達する迄に溶媒が蒸発するために、塗布液滴の固形分濃度が上昇してしまい、それに伴い塗布液滴の粘度上昇が起こって液滴が円筒状基材の外面上に到達した時、液滴が円筒状基材の外面上を充分に広がらないために、或いは乾燥固化してしまった粒子が前記外面上に付着する為に、塗布表面の平滑性の良いものが得られない。又前記連続面を有する円筒状基材への液滴の到達率が１００％ではなく、塗布液のロスが有ったり、部分的にも不均一である為、膜厚のコントロールが非常に困難である。更に、高分子溶液等では糸引きを起こす事がある為、使用する溶媒及び樹脂に制限がある。
【０００４】
前記ブレード塗布法、及びロール塗布法は、例えば円筒状基材の長さ方向にブレード若しくはロールを配置し、前記円筒状基材を回転させて塗布を行い、該円筒状基材を１回転させた後、前記ブレード若しくはロールを後退させるものである。しかしながら前記ブレード若しくはロールを後退させる際、塗布液の粘性により、塗布膜厚の一部に他の部分より厚い部分が発生し、均一な塗膜が得られない欠点がある。
【０００５】
浸漬塗布法は、前記に於ける様な塗布液表面の平滑性、塗布膜の均一性の悪い点は改良された。しかし、塗布膜厚の制限が塗布液物性、例えば粘度、表面張力、密度、温度等と塗布速度に支配され、塗布液物性の調整が非常に重要となる。又、塗布速度も遅く、塗布液槽を満たすためにはある一定以上の液量が必要である。更に重層する場合、下層成分が溶け出して塗布液槽が汚染されやすい等の欠点がある。
【０００６】
前記の様な欠点を改良した円筒状基材に感光液を塗布する装置として特開昭58-189061が知られている。該装置は、エンドレスに形成された連続面を有する円筒状基材の外周面上に感光材を塗布する装置で、塗布液分配室及び塗布液分配室につながって塗布液分配スリットが連続して設けられており、又塗布液分配室に感光材よりなる塗布液を供給する塗布液供給手段が前記塗布液分配室に連続して設けされている。そして前記塗布液分配スリットの内側に位置し、該塗布液分配スリットの塗布液流出口の下側に連続して下方斜め方向に傾斜し、且つエンドレスに形成されたされた連続面を有し、前記円筒状基材の外径寸法よりやや大きな寸法で終端をなす様に構成された液スライド面を有し、前記円筒状基材が前記液スライド面内方を上方に移動する事で液スライド面を落下する感光材よりなる塗布液を前記円筒状基材に塗布する塗布装置である。
【０００７】
【発明が解決しようとする課題】
前記の様に塗布液供給手段より塗布液を前記塗布液分配室に供給し、塗布液分配スリットを介して液スライド面より塗布液を供給しながら前記円筒状基材に感光材よりなる塗布液を塗布しているが、前記円筒状基材に塗布液の塗布を開始するため、塗布液供給手段より塗布液を前記塗布液分配室に供給を開始するが、前記塗布液分配室及び塗布液分配スリット内の空気が抜けきらないのと、巻き込みによる泡のため前記円筒状基材に対して塗布欠陥や、塗布ムラ、膜厚変動が発生し易くなる。従って塗布ムラの発生と、膜厚の変動が起こり易い。又変動率が大きくなり膜厚が一定とならない。更に前記泡の発生に起因する空隙の為、塗布液の送液時に、脈動により膜厚変動が起こる。又、泡の発生で塗布液による塗装膜に欠陥が起こり易くなる。又、塗布液分配室の入口と、出口の位置関係に於いて、供給口の方が高いと、液膜のビート形成の安定性が悪く、ビート切れが起こり易く、塗布ムラや、膜厚変動が大きく、又送液時に於ける脈動の影響を受け、膜厚変動が起きやすい。又空気の巻き込みがある。
【０００８】
本発明は前記の欠点を改善するため特に考えられたものである。即ち、円筒状基材に感光体よりなる塗布液を、塗布液供給手段より前記塗布液分配室に供給を開始する時、前記塗布液分配室及び塗布液分配スリット内に円滑に供給し、円筒状基材に対し塗布液の塗布ムラ、及び塗布欠陥やビート切れの発生を防止することを目的とするものである。
【０００９】
【課題を解決するための手段】
本発明は前記目的のために、請求項１に於いて、長手方向に移動する円筒状基材の周囲を環状に取囲み、内部に環状の塗布液分配室と、該塗布液分配室に対して外部から塗布液を供給する供給口と、前記塗布液分配室の内方に開口するスリットとを有する塗布装置において、前記塗布液分配室の上方に空気抜き口を少なくとも１つ以上設けたこと、請求項２に於いて、前記塗布液の供給口位置より離れた位置に前記空気抜き口を有すること、請求項３に於いて、エンドレスに形成された連続周面を有する円筒状基材と、塗布液を外部から供給する供給口より環状の塗布液分配室を経て、該塗布液分配室の内方に開口する塗布液分配スリットを通じ、前記円筒状基材周面を取り囲むように該円筒状基材全周にわたって近接形成されたホッパー塗布面に設けられたエンドレスの塗布液流出口を形成すると共に、該塗布液流出口より前記ホッパー塗布面に塗布液を流出させ、前記円筒状基材と前記ホッパー塗布面の先端部に連続的に供給させて、移動する前記円筒状基材周面に塗布液を塗布する方法において、前記塗布液分配室の上方に空気抜き口を少なくとも１つ以上設けたこと、請求項４に於いて、各々複数の前記塗布液分配スリット及び複数の前記塗布液流出口を設け、異なる塗布液を前記複数の塗布液分配スリット及び複数の塗布液流出口から同一ホッパー塗布面にあるスライド面上に流出させ、複数の塗布層を同時に円筒状基材上に形成させること、請求項５に於いて、各々複数の前記塗布液分配スリット、複数の前記塗布液流出口及びホッパー塗布面を設け、異なる塗布液を各々の前記複数の塗布液分配スリットに供給し、各々の前記複数の塗布液流出口から各々のホッパー塗布面にあるスライド面上に流出させ、複数の塗布層を前記円筒状基材上に逐次形成させること、請求項６に於いて、長手方向に移動する円筒状基材の周囲を環状に取囲み、内部に環状の塗布液分配室と、該塗布液分配室に対して外部から塗布液を供給する供給口と、前記塗布液分配室の内方に開口するスリットを有する塗布装置において、前記供給口の入り口部位置は、前記塗布液分配室に対して前記スリットの内方の開口部と同じ高さ乃至は下方に位置することである。以上の関係が逆になると、塗布液分配スリットへ流れる液面に加わる圧力が不安定となり、ひいては液膜が不安定となる。請求項７に於いて、エンドレスに形成された連続周面を有する円筒状基材と、塗布液を外部から供給する供給口より環状の塗布液分配室を経て、該塗布液分配室の内方に開口する塗布液分配スリットを通じ、前記円筒状基材周面を取り囲むように前記円筒状基材全周にわたって近接形成されたホッパー塗布面に設けられたエンドレスの塗布液流出口を形成すると共に、該塗布液流出口より前記ホッパー塗布面に塗布液を流出させ、前記円筒状基材と前記ホッパー塗布面の先端部に連続的に供給させて移動する前記円筒状基材周面に塗布液を塗布する方法において、前記供給口の入り口部は、前記塗布液分配室に対して前記塗布液分配スリットの内方の開口部と同じ高さ乃至は下方に位置する塗布装置により塗布すること、請求項８に於いて、各々複数の前記塗布液分配スリット及び前記塗布液流出口を設け、異なる塗布液を塗布液分配スリット及び塗布液流出口から同一ホッパー塗布面にあるスライド面上に流出させ、複数の塗布層を同時に基材上に形成させること、請求項９に於いて、各々複数の前記塗布液分配スリット、前記塗布液流出口及びホッパー塗布面を設け、異なる塗布液を各々の塗布液分配スリットに供給し、各々の前記複数の塗布液流出口から各々のホッパー塗布面にあるスライド面上に流出させ、複数の塗布層を円筒状基材上に逐次形成させることにより達成される。
【００１０】
【実施例】
次に実施例により本発明を説明するが、特に本実施例に限定されるものではない。
【００１１】
図１に於いて、中心線Ｙに沿って垂直状に重ね合わしたエンドレスに形成された円筒状基材１Ａ、１Ｂと、該円筒状基材１Ａ、１Ｂに順次感光用の塗布液２を塗布する環状塗布装置３を示す。図の様に前記円筒状基材１Ａを取り囲む様に、塗布液２のホッパー塗布面４が形成され、該ホッパー塗布面４に供給される塗布液２を前記円筒状基材１Ａに順次塗布する様に構成している。塗布方法としては、前記環状塗布装置３を固定し、前記円筒状基材１Ａを中心線Ｙに沿って矢印方向に上昇移動させながら上端部より塗布を行う。前記環状塗布装置３のホッパー塗布面４に塗布液２を供給するため、外部に設けた塗布液タンク５より送液ポンプ６の塗布液供給部６Ａを前記環状塗布装置３に接続し、塗布液２を供給する。次に供給された塗布液２は、前記環状塗布装置３内に形成した環状の塗布液分配室７に供給されて塗布液分配スリット８よりエンドレスの塗布液流出口９より前記ホッパー塗布面４に塗布液２が連続的に供給され、塗布液２は前記円筒状基材１Ａの全周面に塗布される。一方前記送液ポンプ６の塗布液供給部６Ａより最も遠い位置で、前記環状の塗布液分配室７の一部より空気抜き部材10を該塗布液分配室７より外部に貫通するように設け、泡抜き用の空気抜き部材10の一部に開閉弁11を設け、塗布液２が塗布液分配室７に供給されて塗布液分配スリット８よりエンドレスの塗布液流出口９に供給が開始される時、開閉弁11を開いて空気抜き部材10より塗布液分配室７の空気が排気される。
【００１２】
12は、前記ホッパー塗布面４より落下した塗布液２を液溜めする液溜部である。
【００１３】
図２は、図１に示す前記環状塗布装置３の一部を切欠して示す斜視図である。
【００１４】
図３は前記図１の環状塗布装置３の塗布液分配室７と空気抜き部材10間に空気溜室7Aを設け、若干の泡であれば前記空気溜室7Aに滞留した泡を溜め、塗布液分配室７と、塗布液分配スリット８より泡が流出するのを防止する。
【００１５】
以上の環状塗布装置３を用いて円筒状基材１Ａ、１Ｂに塗布液を塗布した時の実施例及び比較例を以下に示す。
【００１６】
実施例１
（実施例及び比較例）
円筒状基材として、導電性支持体で且つ鏡面加工を施した直径８０ｍｍ、高さ３５５ｍｍのアルミニウムドラム支持体を用いた。
【００１７】
前記円筒状基材に下記の如く塗布液組成物ＵＣＬ−１〜３を調合し、図１、２に記載の如く環状塗布装置（空気抜き部材10が塗布液供給部６Ａから最も離れた所にある）を用いて、下記表１に記載の如く塗布し、塗布ドラムNo１−１〜１−７を得た。
【００１８】
ＵＣＬ−１塗布液組成物
共重合ナイロン樹脂（ＣＭ−８０００  東レ社製）           ２ｇ
メタノール／ｎ−ブタノール＝１０／１（Ｖｏｌ比）  １０００ｍｌ
ＵＣＬ−２塗布液組成物
塩化ビニル−酢酸ビニル系共重合体（エスレックＭＦ−１０  積水化学社製）５ｇ
アセトン／シクロヘキサノン＝１０／１（Ｖｏｌ比）      ７００ｍｌ
ＵＣＬ−３塗布液組成物
エチレン−酢酸ビニル系共重合体（エルバックス４２６０  三井デュポンケミカル社製）    ５０ｇ
トルエン／ｎ−ブタノール＝５／１（Ｖｏｌ比）        ２０００ｍｌ
【００１９】
【表１】
0003680348.tif 000002
【００２０】
以上表１に示す様に環状塗布装置に泡抜き用の空気抜き部材10を設けた場合は塗布性が良好であるが、泡抜き用の空気抜き部材10を設けない場合は塗布性が悪い結果を得た。
【００２１】
実施例２
（実施例及び比較例）
円筒状基材として、導電性支持体で且つ鏡面加工を施した直径８０ｍｍ、高さ３５５ｍｍのアルミニウムドラム支持体を用いた。
【００２２】
前記支持体上に下記の如く塗布液組成物ＣＧＬ−１、−３、−４を調合し、図１、２に記載の如く環状塗布装置（空気抜き部材10が塗布液供給部６Ａから最も離れた所にある）を用いて、下記表２に記載の如く塗布し、塗布ドラムNo２−１〜２−７を得た。
【００２３】
ＣＧＬ−１塗布液組成物
フルオレノン型ジスアゾ顔料（ＣＧＭ−１）                  ２５ｇ
ブチラール樹脂（エスレックＢＸ−Ｌ  積水化学社製）        １０ｇ
メチルエチルケトン                                  １４３０ｍｌ
【００２４】
【化１】
0003680348.tif 000003
【００２５】
上記塗布液組成物をサンドミルを用いて２０時間分散したもの。
【００２６】
ＣＧＬ−３塗布液組成物
Ｙ−型チタニルフタロシアニン（ＣＧＭ−３）                １０ｇ
シリコーン樹脂（ＫＲ−５２４０  信越化学社製）            １０ｇ
ｔ−酢酸ブチル                                      １０００ｍｌ
上記塗布液組成物をサンドミルを用いて１７時間分散したもの。
【００２７】
【化２】
0003680348.tif 000004
【００２８】
ＣＧＬ−４塗布液組成物
ペリレン系顔料（ＣＧＭ−４）                              ５０ｇ
ブチラール樹脂（エスレックＢＸ−Ｌ  積水化学社製）        ５０ｇ
メチルエチルケトン                                  ２４００ｍｌ
上記塗布液組成物をサンドミルを用いて２０時間分散したもの。
【００２９】
【化３】
0003680348.tif 000005
【００３０】
【表２】
0003680348.tif 000006
【００３１】
以上表２に示す様に環状塗布装置に泡抜き用の空気抜き部材10を設けた場合は塗布性が良好であるが、泡抜き用の空気抜き部材10を設けない場合は、泡欠陥による色ムラ故障が有り、塗布性が悪い結果を得た。
【００３２】
実施例３
（実施例及び比較例）
円筒状基材として、導電性支持体で、且つ鏡面加工を施した直径８０ｍｍ、高さ３５５ｍｍのアルミニウムドラム支持体を用いた。
【００３３】
前記アルミニウムドラム支持体上に下記の如く塗布液組成物ＣＴＬ−１を調合し、図３に図示した如く、図１の構成に、環状塗布装置の前記環状の塗布液分配室７と、空気抜き部材10間るトラップ室７Ａを形成したものを用いて、下記表３に従い塗布し、１本目と１０００本目の塗布ドラムNo３−１〜３−４を得た。なお塗布開始前には液量を充分に出し泡抜きを行った。
【００３４】
ＣＴＬ−１塗布液組成物
ＣＴＭ−１                                            ５００ｇ
ポリカーボネート（Ｚ−２００  三菱瓦斯化学社製）      ５６０ｇ
１，２−ジクロロエタン                            ２８００ｍｌ
【００３５】
【化４】
0003680348.tif 000007
【００３６】
【表３】
0003680348.tif 000008
【００３７】
以上表３に示す様に環状塗布装置に泡抜き用の空気抜き部材10を設けた場合は１本より１０００本目迄、塗布性が良好であるが、泡抜き用の空気抜き部材10を設けない場合は、１本目は良好であるが、１０００本目では泡の流出による泡故障が発生したり、膜厚ムラが有り、塗布性が悪い結果を得た。
【００３８】
また塗布ドラムNo３−１とNo３−４の長手方向の膜厚プロフィールを図４(a),(b)に示す。図４(a)は、No３−１の塗布ドラムに於ける膜厚状態を示す。図４(b)はNo３−４の塗布ドラムに於ける膜厚状態を示す。以上の様に塗布ドラムNo３−１に対し、No３−４は膜厚変動が大きく、塗布性が悪い事が判る。
【００３９】
実施例４
円筒状基材１Ａ、１Ｂとして、導電性支持体で、且つ鏡面加工を施した直径８０ｍｍ、高さ３５５ｍｍのアルミニウムドラム支持体を用いた。
【００４０】
実施例２の塗布ドラムNo２−１〜２−５上に、実施例３の塗布液組成物ＣＴＬ−１を下記表４の如く、図３に図示の環状塗布装置３を用いて逐次重層した。
【００４１】
塗布結果を下記表４に示す。塗布欠陥もなく塗布性は良好であり、長手方向の塗布膜厚ムラも発生しなかった。
【００４２】
【表４】
0003680348.tif 000009
【００４３】
以上の様に、本発明の塗布方法によれば、表１〜４から明らかな如く、塗布ムラや色ムラ等の膜厚変動や、泡故障による欠陥がなく、膜厚変動特に円周方向や長手方向のムラ、段ムラもなく、また重層性も優れることがわかる。
【００４４】
また本発明の方法で多層からなる有機感光体を組み上げ実写テストを行ったところ、塗布ムラに起因する画像ムラはなく良好な画像が得られた。
【００４５】
図５は環状塗布装置３の他の実施例を示す。本実施例に於いて図１と同一の構成は同一符号を用いて説明する。
【００４６】
中心線Ｙに沿って垂直状に重ね合わしたエンドレスに形成した円筒状基材１Ａ、１Ｂと、該円筒状基材１Ａ、１Ｂに順次感光用の塗布液２を塗布する環状塗布装置３を示す。図の様に前記円筒状基材１Ａ取り囲む様に、塗布液２のホッパー塗布面４が形成され、該ホッパー塗布面４に供給される塗布液２を前記円筒状基材１Ａに順次塗布する様に構成している。塗布方法としては、前記環状塗布装置３を固定し、前記円筒状基材１Ａを中心線Ｙに沿って矢印方向に上昇移動させながら上端部より塗布を行う。前記環状塗布装置３のホッパー塗布面４に塗布液２を供給するため、外部に設けた塗布液タンク５より送液ポンプ６の塗布液供給部６Ａを前記環状塗布装置３に接続し、塗布液２を供給する。次に供給された塗布液２は、前記環状塗布装置３内に形成した環状の塗布液分配室７に供給されて塗布液分配スリット８よりエンドレスの塗布液流出口９より前記ホッパー塗布面４に塗布液２が連続的に供給され、先ず前記円筒状基材１Ａ全周面に前記塗布液２が塗布されるが、前記送液ポンプ６よりの塗布液供給部６Ａを、塗布液分配室７位置を同じ高さに設けるか、又は図示の様に下位置に設け、前記塗布液供給部６Ａと、塗布液分配室７間に斜め上方に向かって導通孔３Ａを形成する。今、円筒状基材１Ａ、１Ｂに順次感光用の塗布液２を塗布するため、塗布液２が塗布液分配室７に供給されて塗布液分配スリット８よりエンドレスの塗布液流出口９に供給が開始される時、前記塗布液供給部６Ａよりの塗布液２の流速を１〜１２ｍ／secとするのが最もよい。前記の様に構成する事で塗布開始時に前記環状の塗布液分配室７と、塗布液分配スリット８及びエンドレスの塗布液流出口９に泡が発生せず、ビート切れや、塗布ムラの発生を防止出来た。
【００４７】
図６(a),(b),(c),(d),(e)は、塗布液分配室７と前記塗布液供給部６Ａ間に設けた導通孔３Ａと、該導通孔３Ａと、前記塗布液分配スリット８との位置関係を示すもので、図(a),(c),(d),(e)は実施例、図(b)は比較例を示す。
【００４８】
図６(a)は、塗布液分配スリット８の最上部高さに対して、導通孔３Ａの最上部高さを＋ΔＨで示す位置迄低く形成した。図６(b)は図６(a)の実施例と逆の構成で、比較例であり、塗布液分配スリット８の最上部高さに対して、導通孔３Ａの最上部高さを−ΔＨで示す位置迄高く形成した。この場合は円筒状基材１Ａ、１Ｂに対する塗布面の安定性が悪く、ビート切れや、膜厚変動や空気の巻き込みが起こり塗布ムラが発生し易く、前記円筒状基材１Ａ、１Ｂの長手方向や、円周方向に膜厚ムラが発生する。図６(c)は、塗布液分配スリット８の高さに対して、導通孔３Ａを若干低く低く形成した。図６(d)は、塗布液分配スリット８の高さに対して、導通孔３Ａを下方より傾斜して塗布液分配室７迄上方に向かって形成した。図６(e)は、図６(d)同様に塗布液分配スリット８の高さに対して、導通孔３Ａを下方より傾斜して塗布液分配室７迄上方に向かって形成し、導通孔３Ａを塗布液分配室７と、塗布液分配スリット８に向かって開口した。尚、ΔＨは塗布液分配スリット８の入口に於ける最も高い位置と、導通孔３Ａの管の最も高い位置との差を示している。
【００４９】
次に実施例５，６，７，８により作用を説明する。
【００５０】
実施例５
（実施例及び比較例）
円筒状基材として、導電性支持体で、且つ鏡面加工を施した直径８０ｍｍ、高さ３５５ｍｍのアルミニウムドラム支持体を用いた。
【００５１】
前記支持体上に下記の如く塗布液組成物ＵＣＬ−１〜３を調合し、図６(a)に記載の如くの塗布液分配室を有する前記環状塗布装置（ΔＨを変えた）を用いて、前記実施例１と同様に下記表５に記載の如く塗布し、塗布ドラムNo４−１〜４−５を得た。
【００５２】
ＵＣＬ−１塗布液組成物
共重合ナイロン樹脂（ＣＭ−８０００  東レ社製）          ２ｇ
メタノール／ｎ−ブタノール＝１０／１（Ｖｏｌ比）  １０００ｇ
ＵＣＬ−２塗布液組成物
塩化ビニル−酢酸ビニル系共重合体（エスレックＭＦ−１０  積水化学社製）５ｇ
アセトン／シクロヘキサノン＝１０／１（Ｖｏｌ比）      ７００ｇ
ＵＣＬ−３塗布液組成物
エチレン−酢酸ビニル系共重合体（エルバックス４２６０  三井デュポンケミ
カル社製）  ５０ｇ
トルエン／ｎ−ブタノール＝５／１（Ｖｏｌ比）      ２０００ｍｌ
【００５３】
【表５】
0003680348.tif 000010
【００５４】
以上表５に示す様に、塗布液供給部３Ａを、塗布液分配室７の内方に形成した塗布液分配スリット８の開口部位置と同じ高さに設けるか、又は図示の様にΔＨ分下位置に設けた時、塗布膜の円周、長手方向の塗布ムラが発生せず、良好な塗布効果を得る事が出来た。
【００５５】
実施例６
（実施例及び比較例）
円筒状基材として、導電性支持体で、且つ鏡面加工を施した直径８０ｍｍ、高さ３５５ｍｍのアルミニウムドラム支持体を用いた。
【００５６】
前記アルミニウムドラム支持体上に下記の如く塗布液組成物ＣＧＬ−１、−３、−４を調合し、図６(a)に記載の如くの塗布液分配室７を有する前記環状塗布装置（ΔＨを変えた）を用いて、前記実施例５と同様に下記表６に記載の如く塗布し、塗布ドラムNo５−１〜５−５得た。
【００５７】
ＣＧＬ−１塗布液組成物
フルオレノン型ジスアゾ顔料（ＣＧＭ−１）              ２５ｇ
ブチラール樹脂（エスレックＢＸ−Ｌ  積水化学社製）    １０ｇ
メチルエチルケトン                              １４３０ｍｌ
上記塗布液組成物をサンドミルを用いて２０時間分散したもの。
【００５８】
【化５】
0003680348.tif 000011
【００５９】
ＣＧＬ−３塗布液組成物
Ｙ−型チタニルフタロシアニン（ＣＧＭ−３）          １０ｇ
シリコーン樹脂（ＫＲ−５２４０  信越化学社製）      １０ｇ
ｔ−酢酸ブチル                                  １０００ｍｌ
上記塗布液組成物をサンドミルを用いて１７時間分散したもの。
【００６０】
【化６】
0003680348.tif 000012
【００６１】
ＣＧＬ−４塗布液組成物
ペリレン系顔料（ＣＧＭ−４）                          ５０ｇ
ブチラール樹脂（エスレックＢＸ−Ｌ  積水化学社製）  ５０ｇ
メチルエチルケトン                            ２４００ｍｌ
上記塗布液組成物をサンドミルを用いて２０時間分散したもの。
【００６２】
【化７】
0003680348.tif 000013
【００６３】
【表６】
0003680348.tif 000014
【００６４】
以上表６に示す様に、塗布液供給部３Ａを、塗布液分配室７の内方に形成した塗布液分配スリット８の開口部位置と同じ高さに設けるか、又は図示の様にΔＨ分下位置に設けた時、塗布膜の円周、長手方向の塗布ムラが発生せず、良好な塗布効果を得る事が出来た。
【００６５】
実施例７
（実施例）
円筒状基材として、導電性支持体で、且つ鏡面加工を施した直径８０ｍｍ、高さ３５５ｍｍのアルミニウムドラム支持体を用いた。
【００６６】
前記アルミニウムドラム支持体上に下記の如く塗布液組成物ＣＴＬ−１を調合し、図６(d)記載の如く、スライドホッパー型の塗布液分配室７を有す前記環状塗布装置を用いて、下記表７に記載の如く塗布し、塗布ドラムNo６−１〜６−３を得た。
【００６７】
ＣＴＬ−１塗布液組成物
ＣＴＭ−１                                          ５００ｇ
ポリカーボネート（Ｚ−２００  三菱瓦斯化学社製）    ５６０ｇ
１，２−ジクロロエタン                          ２８００ｍｌ
【００６８】
【化８】
0003680348.tif 000015
【００６９】
【表７】
0003680348.tif 000016
【００７０】
以上の様に結果を表７に示す。又塗布ドラムNO６−１の円周方向及び長手方向の膜厚プロフィールを図９(a),(b)に示す。図９(a),(b)より円周方向及び長手方向とも良好なプロフィールを示している。
【００７１】
実施例８
（実施例）
円筒状基材として、導電性支持体で、且つ鏡面加工を施した直径８０ｍｍ、高さ３５５ｍｍのアルミニウムドラム支持体を用いた。
【００７２】
実施例６の塗布ドラムNO５−１〜５−３上に実施例７の塗布液組成物ＣＴＬ−１を下記表８の如く、図６(e)に記載の塗布液分配室７を有するスライドホッパー型の前記環状塗布装置を用いて、逐次重層した。
【００７３】
【表８】
0003680348.tif 000017
【００７４】
以上の様に塗布結果を表８に示す。塗布性は良好であり、塗布ドラムの円周方向及び長手方向の塗布膜厚ムラはなかった。
【００７５】
本発明の塗布方法によれば、表５〜８から明らかな如く、ビードの安定性が良く、塗布ムラや色ムラ等の膜厚変動特に、円周方向や長手方向のムラ、段ムラもなく、また重層性も優れることがわかる。
【００７６】
また本発明の方法で多層からなる有機感光体を組み上げ実写テストを行ったところ、塗布ムラに起因する画像ムラはなく良好な画像が得られた。
【００７７】
図７は、前記図１の実施例に用いられた環状塗布装置３を用いてエンドレスに形成した円筒状基材１Ａ、１Ｂに感光体となる塗布液を同時に重層塗布する他の実施例を示す。
【００７８】
図７に於いて、中心線Ｙに沿って垂直状に重ね合わした円筒状基材１Ａ、１Ｂと、該円筒状基材１Ａ、１Ｂに順次感光用の塗布液２を塗布する環状塗布装置３を示す。図の様に前記円筒状基材１Ａ取り囲む様に、塗布液２，２Ａのホッパー塗布面４が形成され、該ホッパー塗布面４に供給される塗布液２，２Ａを前記円筒状基材１Ａに順次塗布する様に構成している。塗布方法としては、前記環状塗布装置３を固定し、前記円筒状基材１Ａを中心線Ｙに沿って矢印方向に上昇移動させながら上端部より塗布を行う。前記環状塗布装置３のホッパー塗布面４に塗布液２，２Ａを供給するため、外部に設けた塗布液タンク５，51より送液ポンプ６の塗布液供給部６Ａを下位置に、送液ポンプ61の塗布液供給部６Ｂを上位置に各々取り付けて前記環状塗布装置３に接続し、塗布液２，２Ａを供給する。
【００７９】
次に供給された塗布液２，２Ａは、前記環状塗布装置３内に形成した環状の塗布液分配室７には前記塗布液２を供給し、該環状塗布装置３内に形成した環状の塗布液分配室71には前記塗布液２Ａを供給する。先ず供給された塗布液２は塗布液分配スリット８よりエンドレスの塗布液流出口９より前記ホッパー塗布面４に塗布液２が連続的に供給され、前記円筒状基材１Ａの全周面に先ず塗布液２に塗布される。その際、前記送液ポンプ６の塗布液供給部６Ａより最も遠い位置で、前記環状の塗布液分配室７の一部より空気抜き部材10を該塗布液分配室７より外部に貫通するように設け、泡抜き用の空気抜き部材10の一部に開閉弁11を設け、塗布液２が塗布液分配室７に供給されて塗布液分配スリット８よりエンドレスの塗布液流出口９に供給が開始される時、開閉弁11を開いて空気抜き部材10より塗布液分配室７の空気が排気される。
【００８０】
更に前記塗布液分配室71には前記塗布液２Ａが供給される。供給された塗布液２Ａは塗布液分配スリット81よりエンドレスの塗布液流出口91より前記塗布された塗布液２面上に連続的に供給され、前記円筒状基材１Ａの全周面に先ず塗布液２の表面に塗布液２Ａが重層塗布される。その際、前記送液ポンプ61の塗布液供給部６Ｂより最も遠い位置で、前記環状の塗布液分配室71の一部より空気抜き部材101を該塗布液分配室71より外部に貫通するように設け、泡抜き用の空気抜き部材101の一部に開閉弁111を設け、塗布液２Ａが塗布液分配室７に供給されて塗布液分配スリット81よりエンドレスの塗布液流出口91に供給が開始される時、開閉弁111を開いて空気抜き部材101より塗布液分配室７の空気が排気される。
【００８１】
12は、前記ホッパー塗布面４より落下した塗布液２を液溜めする液溜部である。
【００８２】
図８は前記図１の実施例に使用されている環状塗布装置３を上下に配置し、前記図７に示すようにエンドレスに形成した円筒状基材１Ａ、１Ｂに塗布液の重層塗布を行う実施例である。先ず前記図１と同様にホッパー塗布面４に供給される塗布液２を前記円筒状基材１Ａに順次塗布する。塗布方法としては、前記環状塗布装置３を固定し、前記円筒状基材１Ａを中心線Ｙに沿って矢印方向に上昇移動させながら上端部より塗布を行う。前記環状塗布装置３のホッパー塗布面４に塗布液２を供給するため、外部に設けた塗布液タンク５より送液ポンプ６の塗布液供給部６Ａを前記環状塗布装置３に接続し、塗布液２を供給する。次に供給された塗布液２は、前記環状塗布装置３内に形成した環状の塗布液分配室７に供給されて塗布液分配スリット８よりエンドレスの塗布液流出口９より前記ホッパー塗布面４に塗布液２が連続的に供給され、塗布液２は前記円筒状基材１Ａの全周面に一層目が塗布れれる。一方前記送液ポンプ６の塗布液供給部６Ａより最も遠い位置で、前記環状の塗布液分配室７の一部より空気抜き部材10を該塗布液分配室７より外部に貫通するように設け、泡抜き用の空気抜き部材10の一部に開閉弁11を設け、塗布液２が塗布液分配室７に供給されて塗布液分配スリット８よりエンドレスの塗布液流出口９に供給が開始される時、開閉弁11を開いて空気抜き部材10より塗布液分配室７の空気が排気される。更に前記環状塗布装置３の上部に環状塗布装置32が設けられている。
【００８３】
一層目の塗布液２が塗布された塗布液２は熱源Ｈで乾燥され、円筒状基材１Ａは矢示方向に上昇し、環状塗布装置32のホッパー塗布面42部に進入する。ホッパー塗布面42に供給される塗布液42を前記円筒状基材１Ａに塗布された塗布液２面上に順次重層塗布する。塗布方法としては、前記同様に前記環状塗布装置32を固定し、前記円筒状基材１Ａを中心線Ｙに沿って矢印方向に上昇移動させながら上端部より重層塗布を行う。前記環状塗布装置32のホッパー塗布面42に塗布液２Ａを供給するため、外部に設けた塗布液タンク52より送液ポンプ62の塗布液供給部６Ｃを前記環状塗布装置32に接続し、塗布液２Ａを供給する。次に供給された塗布液２Ａは、前記環状塗布装置32内に形成した環状の塗布液分配室72に供給されて塗布液分配スリット82よりエンドレスの塗布液流出口92より前記ホッパー塗布面42に塗布液２Ａが連続的に供給され、塗布液２Ａは前記円筒状基材１Ａに塗布された塗布液２の全周面に塗布れれる。一方前記送液ポンプ62の塗布液供給部６Ｃより最も遠い位置で、前記環状の塗布液分配室72の一部より空気抜き部材102を該塗布液分配室72より外部に貫通するように設け、泡抜き用の空気抜き部材102の一部に開閉弁112を設け、塗布液２Ａが塗布液分配室72に供給されて塗布液分配スリット82よりエンドレスの塗布液流出口92に供給が開始される時、開閉弁112を開いて空気抜き部材102より塗布液分配室72の空気が排気される。12は、前記ホッパー塗布面４より落下した塗布液２を液溜めする液溜部である。
【００８４】
【発明の効果】
本発明は請求項１に於いて、塗布装置に内に形成した塗布液分配室より、外部に貫通する泡抜き用の空気抜き部材を少なくとも１つ以上設ける事により、塗布液分配室に塗布液の給送が開始された時、塗布液分配室内の空気が塗布液の給送に従って前記空気抜き部材より排気され、塗布液が円滑に塗布液分配室内に給送されるため、空気の空隙が出来ず、塗布液に泡が発生しない。従って塗布液分配室より供給される塗布液分配スリットとホッパー塗布面の塗布液にも塗布液変動や泡が発生せず、円筒状基材に対して塗布液の給送が円滑であり塗布ムラや膜厚変動が発生しない。
【００８５】
請求項２に於いて、前記塗布液分配室の泡抜き用の空気抜き部材を、塗布液分配室に塗布液を供給される位置に対して最も離れた位置に設ける事で、膜厚変動や前記塗布液分配室の泡の発生を最大限に防止出来る。
【００８６】
請求項３に於いて、エンドレスに形成された円筒状基材に対し、塗布装置内に形成した環状の塗布液分配室より、外部に貫通する泡抜き用の空気抜き部材を少なくとも１つ以上設ける事により、環状に形成した塗布液分配室に塗布液の給送が開始された時、該塗布液分配室内の空気が塗布液の給送に従って前記空気抜き部材より円滑に排気され、従って塗布液が円滑に塗布液分配室内に給送されるため、塗布液に泡が発生しない。従って塗布液分配室より供給される塗布液分配スリットと、環状の塗布液流出口及びホッパー塗布面の塗布液にも泡が一切発生せず、エンドレスに形成した円筒状基材に対して塗布液の給送が円滑であり塗布ムラが発生しない。
【００８７】
請求項４に於いて、エンドレスに形成された円筒状基材に対し、重層して塗布液を塗布する塗布装置で、該塗布装置内に形成した環状の塗布液分配室を複数設け、該複数の環状塗布液分配室より各々外部に貫通する泡抜き用の空気抜き部材を少なくとも１つ以上設ける事により、環状に形成した塗布液分配室に塗布液の給送が開始された時、該複数の塗布液分配室内の空気が塗布液の給送に従って前記空気抜き部材より円滑に排気されるため、２ヵ所より供給される塗布液が円滑に複数の塗布液分配室内に各々給送され、塗布液に泡が発生しない。従って複数の塗布液分配室より供給される塗布液分配スリットと、環状の塗布液流出口及びホッパー塗布面の塗布液にも泡が一切発生せず、エンドレスに形成した円筒状基材に対して塗布液の給送が円滑であり塗布ムラが発生しない。
【００８８】
請求項５に於いて、エンドレスに形成された円筒状基材に対し、重層して塗布液を塗布する塗布装置で、複数の塗布装置内を前記円筒状基材の上下に配置し、前記塗布装置内に環状の塗布液分配室を各々設け、環状塗布液分配室より各々外部に貫通する泡抜き用の空気抜き部材を少なくとも１つ以上設ける事により、環状に形成した塗布液分配室に各々塗布液の給送が開始された時、塗布液分配室内の空気が塗布液の給送に従って前記空気抜き部材より円滑に排気されるため、上下２ヵ所より順次供給される塗布液が上下の塗布液分配室内に各々円滑に給送され、塗布液に泡が発生しない。従って各々の塗布液分配室より供給される塗布液分配スリットと、環状の塗布液流出口及びホッパー塗布面の塗布液にも泡が一切発生せず、エンドレスに形成した円筒状基材に対して重層塗布液の給送が円滑であり塗布ムラが発生しない。
【００８９】
請求項６に於いて、塗布装置に形成した環状の塗布液分配室に対し、塗布液の供給位置を同じ高さか、下方位置より供給することで円筒状基材の塗布面の安定性が良好であり、ビート切れ、塗布ムラ、膜厚変動或いは空気の巻き込みが無い。
【００９０】
請求項７に於いて、エンドレスに形成された円筒状基材に対し、塗布装置内に形成した環状の塗布液分配室より、塗布液の供給位置を同じ高さか、下方位置より供給する。即ち供給口と出口の高低差をつけ、供給口の高さの方を同じか低くする事により、円筒状基材の塗布面の安定性が良好であり、ビート切れ、塗布ムラ、膜厚変動或いは空気の巻き込みが無い。
【図面の簡単な説明】
【図１】  本発明の塗布装置の塗布状態を示す縦断面図。
【図２】  本発明の塗布装置の斜視図。
【図３】  本発明の他の実施例を示す塗布装置による塗布状態を示す縦断面図。
【図４】  本発明と従来のドラム長手方向に対する塗布液のプロフィール状態を示す特性図。
【図５】  本発明の他の実施例を示す塗布装置による塗布状態を示す縦断面図。
【図６】  図５に示す実施例の塗布装置に於ける塗布液の供給口を示す断面図。
【図７】  本発明の他の実施例を示す塗布装置による塗布状態を示す縦断面図。
【図８】  本発明の他の実施例を示す塗布装置による塗布状態を示す縦断面図。
【図９】  本発明のドラムの長手方向と円周方向に対する塗布液のプロフィール状態を示す特性図。
【符号の説明】
１Ａ，１Ｂ  円筒状基材
２，２Ａ  塗布液
３，32  塗布装置
３Ａ  導通孔
４，42  ホッパー塗布面
５，52  塗布液タンク
６，62  送液ポンプ
６Ａ，６Ｂ，６Ｃ  塗布液供給部
７，72  塗布液分配室
８，82  塗布液分配スリット
９，92  塗布液流出口
10,101,102  空気抜き部材
11,111,112  開閉弁
【図１】
0003680348.tif 000018
【図２】
0003680348.tif 000019
【図３】
0003680348.tif 000020
【図４】
0003680348.tif 000021
【図５】
0003680348.tif 000022
【図６】
0003680348.tif 000023
【図７】
0003680348.tif 000024
【図８】
0003680348.tif 000025
【図９】
0003680348.tif 000026